(57)【要約】【課題】金属層について良好な密着力を得ることができ、かつ、高精度なパターン形成をすることができるシリカガラスレンズの製造方法及びシリカガラスレンズを提供する。【解決手段】シリカガラスよりなるレンズ部とフランジ部とを有し、フランジ部の裏面に金属層が形成されたシリカガラスレンズを製造する。製造工程は、ゲルキャスト法によりレンズアレイ形状成形体を形成する工程（ステップＳ１０１）と、レンズアレイ形状成形体を焼結してレンズアレイ形状焼結体を得る工程（ステップＳ１０２）と、レンズアレイ形状焼結体の裏面を必要により研磨し、レンズアレイ形状焼結体に対し金属層を形成する工程（ステップＳ１０３）と、レンズアレイ形状焼結体を切断する工程（ステップＳ１０４）とを含んでいる。【選択図】図２
2020117425.tif 000002
【特許請求の範囲】
【請求項１】
シリカガラスよりなるレンズ部とフランジ部とを有し、前記フランジ部の裏面に金属層が形成されたシリカガラスレンズの製造方法であって、
シリカ粉原料と、分散剤と、ゲル化剤と、ゲル化剤の硬化剤と、水とを含むスラリーを成形型に流し込み、ゲルキャスト法により、フランジ成形部に複数のレンズ成形部がアレイ状に配列されたレンズアレイ形状成形体を形成する成形体形成工程と、
前記成形体形成工程の後、前記レンズアレイ形状成形体を焼結し、フランジ焼結部に複数のレンズ焼結部がアレイ状に配列されたレンズアレイ形状焼結体を得る焼結体形成工程と、
前記焼結体形成工程の後、前記レンズアレイ形状焼結体に対し、前記フランジ焼結部の裏面を必要に応じて平坦に加工し、少なくともその一部に、乾式めっきにより金属層を形成する金属層形成工程と、
前記金属層形成工程の後、前記レンズアレイ形状焼結体を前記レンズ焼結部毎に個片化するように切断し、個片化した前記レンズ焼結部よりなるレンズ部と前記フランジ焼結部よりなるフランジ部とを有するシリカガラスレンズを形成する切断工程と
を含むことを特徴とするシリカガラスレンズの製造方法。
【請求項２】
前記フランジ部の辺の長さは２．５ｍｍ以上５ｍｍ以下、前記フランジ部の厚みは０．３ｍｍ以上、前記レンズ部の高さは０．７５ｍｍ以上、前記レンズ部の裏面の表面粗さは５０ｎｍ、前記フランジ部の平行度は１００μｍ以下であることを特徴とする請求項１記載のシリカガラスレンズの製造方法。
【請求項３】
前記金属層形成工程において、乾式めっきは、真空蒸着法、スパッタリング法、又は、イオンプレーティング法であることを特徴とする請求項１又は請求項２記載のシリカガラスレンズの製造方法。
【請求項４】
前記レンズアレイ形状焼結体のフランジ焼結部の厚みは１ｍｍ以上、辺の長さは３０ｍｍ以上とすることを特徴とする請求項１から請求項３のいずれか１に記載のシリカガラスレンズの製造方法。
【請求項５】
前記成形体形成工程において、前記レンズアレイ形状成形体に、前記金属層を形成する際に位置合わせをするための金属層用アライメントを形成することにより、前記レンズアレイ形状焼結体に金属層用アライメントを形成することを特徴とする請求項１から請求項４のいずれか１に記載のシリカガラスレンズの製造方法。
【請求項６】
前記シリカ粉原料は、真球度が０．９以上、平均粒径が３μｍ以下であることを特徴とする請求項１から請求項５のいずれか１に記載のシリカガラスレンズの製造方法。
【請求項７】
請求項１から請求項６のいずれか１に記載の方法により製造したことを特徴とするシリカガラスレンズ。
【発明の詳細な説明】
【技術分野】
【０００１】
本発明は、特に発光ダイオード（Ｌｉｇｈｔ  Ｅｍｉｔｔｉｎｇ  Ｄｉｏｄｅ；ＬＥＤ）のレンズに適したシリカガラスレンズの製造方法及びシリカガラスレンズに関する。
【背景技術】
【０００２】
水銀ランプの規制に伴い、代替として短い波長、特に紫外線領域の光を出すことができるＵＶ（ｕｌｔｒａｖｉｏｌｅｔ）−ＬＥＤが注目されている。ＬＥＤは、任意の波長を取り出すことができ、用途に応じた波長のＬＥＤが開発されている。例えば、ＵＶ領域である２６５ｎｍの波長は、細菌のＤＮＡを破壊することに有効な波長であることが知られており、２６５ｎｍの波長の光を出すＵＶ−ＬＥＤが殺菌用途として開発されている。ＵＶ−ＬＥＤは、シリカガラス製のリッド又はレンズと光学素子が配置されているセラミックス筐体とをパッケージングして使用されている。シリカガラスは、高温でも安定しており、紫外線などの光の透過性に優れ、また、自身が紫外線などで劣化しないため、ＬＥＤのリッドやレンズなどの材料としてとても好ましい。なお、パッケージングの方法としては、一般的に、レンズとセラミックス筐体との接合にＡｕ−Ｓｎ（金−錫）はんだが使用されている。気密性が良く、信頼性が高いからである（例えば、特許文献１参照）。
【先行技術文献】
【特許文献】
【０００３】
【特許文献１】特開２００６−３４４９７８号公報
【特許文献２】特願２０１７−１６４５７３号
【発明の概要】
【発明が解決しようとする課題】
【０００４】
ところが、シリカガラスレンズと、セラミックス筐体とは、Ａｕ−Ｓｎはんだで直接接合することが難しい。そこで、シリカガラスレンズの接合面にＡｕ（金）等の金属層を形成し、この金属層を介して、シリカガラスレンズとセラミックス筐体とをＡｕ−Ｓｎはんだにより接合することが提案されている（例えば、特許文献２参照）。シリカガラスに対する金属層の成膜手法としては、湿式めっきと乾式めっきがあるが、乾式めっきの方が、より高純度な金属層を成膜することができるので好ましい。
【０００５】
しかしながら、ＬＥＤ用のシリカガラスレンズは非常に小さい小片であるので、ハンドリング性が悪い。その結果、露光時の位置合わせが難しく、金属層のパターンの位置精度が悪くなるという問題があった。また、洗浄後に、金属層をパターニングする箇所に接触して汚染してしまい、成膜前の清浄度不足により金属層について良好な密着力を得ることができないという問題もあった。
【０００６】
本発明は、このような問題に基づきなされたものであり、金属層について良好な密着力を得ることができ、かつ、高精度なパターン形成をすることができるシリカガラスレンズの製造方法及びシリカガラスレンズを提供することを目的とする。
【課題を解決するための手段】
【０００７】
本発明のシリカガラスレンズの製造方法は、シリカガラスよりなるレンズ部とフランジ部とを有し、フランジ部の裏面に金属層が形成されたシリカガラスレンズを製造するものであって、シリカ粉原料と、分散剤と、ゲル化剤と、ゲル化剤の硬化剤と、水とを含むスラリーを成形型に流し込み、ゲルキャスト法により、フランジ成形部に複数のレンズ成形部がアレイ状に配列されたレンズアレイ形状成形体を形成する成形体形成工程と、成形体形成工程の後、レンズアレイ形状成形体を焼結し、フランジ焼結部に複数のレンズ焼結部がアレイ状に配列されたレンズアレイ形状焼結体を得る焼結体形成工程と、焼結体形成工程の後、レンズアレイ形状焼結体に対し、フランジ焼結部の裏面を必要に応じて平坦に加工し、少なくともその一部に、乾式めっきにより金属層を形成する金属層形成工程と、金属層形成工程の後、レンズアレイ形状焼結体をレンズ焼結部毎に個片化するように切断し、個片化したレンズ焼結部よりなるレンズ部とフランジ焼結部よりなるフランジ部とを有するシリカガラスレンズを形成する切断工程とを含むものである。
【０００８】
本発明のシリカガラスレンズは、本発明のシリカガラスレンズの製造方法により得られたものである。
【発明の効果】
【０００９】
本発明によれば、ゲルキャスト法によりレンズアレイ形状成形体を形成し、焼結してレンズアレイ形状焼結体とし、フランジ焼結部の裏面の少なくとも一部に金属層を形成した後、レンズ焼結部毎に個片化するようにしたので、複数のレンズ焼結部を結合した大きなレンズアレイ形状焼結体の状態で、加工したり、金属層を形成することができ、正確性やハンドリング性を改善することができる。よって、露光時の位置合わせが容易となり、金属層のパターンの位置精度を向上させることができると共に、洗浄後に、金属層をパターニングする箇所に接触して汚染してしまうことを抑制することができ、金属層について良好な密着力を得ることができる。従って、例えば、フランジ部の辺の長さが２．５ｍｍ以上５ｍｍ以下の非常に小さく、かつ、精密な形状に加工されたシリカガラスレンズを容易に得ることができる。
【００１０】
また、金属層を乾式めっきにより形成するようにしたので、金属層の純度及び緻密性を高めることができ、筐体と良好に接合することができる。
【００１１】
更に、レンズアレイ形状成形体のフランジ成形部の厚みや辺の長さを、ある程度大きくすることができるので、レンズアレイ形状焼結体のフランジ焼結部の平行度、すなわちフランジ部の平行度を高めることができ、レンズ部の傾きを小さくして、配向のばらつきを小さくすることができる。
【００１２】
加えて、レンズアレイ形状焼結体のフランジ焼結部の厚みを１ｍｍ以上、辺の長さを３０ｍｍ以上とするようにすれば、金属層を形成する際のハンドリング性を高めることができ、良好な金属層を形成することができる。
【００１３】
更にまた、レンズアレイ形状成形体に、金属層を形成する際に位置合わせをするための金属層用アライメントを形成することにより、レンズアレイ形状焼結体に金属層用アライメントを形成するようにすれば、金属層の形成位置精度をより高めることができる。
【００１４】
加えてまた、シリカ粉原料の真球度を０．９以上、平均粒径を３μｍ以下とするようにすれば、流動性と充填性を高めることができ、レンズアレイ形状成形体の収縮量のばらつきを小さくすることができ、品質を安定させることができる。
【図面の簡単な説明】
【００１５】
【図１】本発明の一実施の形態に係るシリカガラスレンズの製造方法により作製するシリカガラスレンズの構造を表す図である。
【図２】本発明の一実施の形態に係るシリカガラスレンズの製造方法の工程を表す流れ図である。
【図３】図２に示したシリカガラスレンズの製造方法の一工程を表す図である。
【図４】図２に示したシリカガラスレンズの製造方法の他の一工程を表す図である。
【発明を実施するための形態】
【００１６】
以下、本発明の実施の形態について、図面を参照して詳細に説明する。
【００１７】
図１は、本発明の一実施の形態に係るシリカガラスレンズの製造方法により製造するシリカガラスレンズ１０の構成を表すものである。図１において、（Ａ）は表側から見た構成を表し、（Ｂ）はＩ−Ｉ線に沿った断面構成を表している。このシリカガラスレンズ１０は、シリカガラスよりなるレンズ部１１とフランジ部１２とを有し、フランジ部１２の裏面に金属層１３が形成されている。このシリカガラスレンズ１０は、例えば、ＬＥＤ用レンズとして用いられるものであり、ＬＥＤが配設された筐体に対して配設される。なお、このシリカガラスレンズ１０において、表側というのはレンズ部１１が突出している側を意味し、裏面というのは表側と反対の裏側の面を意味している。また、フランジ部の裏面とは、レンズ部が形成された面と反対側の面のことである。なお、図１（Ａ）では、金属層１３の位置を破線及び梨地で表している。
【００１８】
レンズ部１１は、非球面や長球状など種々の形状で良いが、例えば、半球状であり、フランジ部１２から表側に突出して設けられている。レンズ部１１の高さＨは、好ましくは、０．７５ｍｍ以上である。０．７５ｍｍ未満だとレンズ形状の転写性が悪化し、精度の良いレンズを得ることが難しくなる。１ｍｍ以上だとなお好ましい。また、レンズ部１１の高さＨは、例えば、１０ｍｍ以下である。レンズ部１１の金属層を除く裏面（即ちフランジ部の裏面）の表面粗さＲａは５０ｎｍ以下であることが好ましい。表面粗さＲａが５０ｎｍよりも大きいと、光の散乱が大きくなり、ＬＥＤ用レンズとして用いた時に、光の取り出し効率が悪くなるからである。そのため、必要に応じて研磨などの加工を行い５０ｎｍ以下にすることが好ましい。また、裏面に限らず、レンズ部１１の表面も同様の理由で５０ｎｍ以下の表面粗さであることが好ましい。
【００１９】
フランジ部１２は、例えば、ＬＥＤが配設された筐体に対して配設するためのものであり、フランジ部１２の裏面が筐体に対する接合部となっている。フランジ部１２は、例えば、レンズ部１１の平面側周縁部に設けられており、表面側から見た外周形状は矩形状とされている。フランジ部１２の辺の長さＬは、例えば、２．５ｍｍ以上５ｍｍ以下であるが、３ｍｍ以上５ｍｍ以下であれば、各段に製造しやすくなり好ましい。フランジ部１２の厚みＴは０．３ｍｍ以上であることが好ましい。０．３ｍｍよりも薄いと、筐体と接合する際に、破損しやすくなるからである。フランジ部１２の平行度は１００μｍ以下であることが好ましい。１００μｍよりも大きいと、レンズ部１１の傾きが大きくなり、配向のばらつきが大きくなるからである。なお、フランジ部１２の平行度が１００μｍ以下というのは、フランジ部１２の表面から裏面までの距離の最大長さと最小長さとの差が１００μｍ以下ということを意味している。
フランジ部裏面の表面粗さＲａも５０ｎｍ以下であることが好ましい。５０ｎｍよりも大きいと金属層を平坦に形成する際に支障が出やすくなるからである。
【００２０】
金属層１３は、フランジ部１２と筐体とをはんだにより接合する際に、はんだとの相性を向上させ、良好に接合するためのものである。金属層１３は、Ａｕ層１３Ａを有していることが好ましい。ＡｕはＡｕＳｎはんだと反応して合金化するので相性が良いからである。Ａｕ層１３Ａの厚みは、Ａｕ層１３Ａの多くがＡｕＳｎはんだと反応して金属間化合物となり強度が低下したり、剥離したりせず、また、凝集したりしない範囲で適宜設定すればよい。
【００２１】
金属層１３は、また、Ａｕ層１３Ａとフランジ部１２との間には、下地層１３Ｂを有していることが好ましい。フランジ部１２の濡れ性を改善し、良好なＡｕ層１３Ａを形成することができるようにするためである。下地層１３Ｂは、Ｃｕ（銅）層、Ｃｒ（クロム）層、Ｔｉ(チタン)層、Ｐｔ(白金)層などの中から１種以上からなることが好ましく、Ｃｕ層又はＣｒ層とその表面に設けたＮｉ（ニッケル）層とを含むようにしてもよい。Ｎｉ層は酸化を防止するためのものである。金属層１３の厚みは、応力を緩和しつつ、強度を保持することができる範囲で適宜設定すればよい。
【００２２】
図２は、本発明の一実施の形態に係るシリカガラスレンズの製造方法の流れを表すものである。図３及び図４は、製造方法における一工程を表すものである。図３は横から見た図、図４は裏面から見た図である。このシリカガラスレンズの製造方法は、例えば、ゲルキャスト法によりレンズアレイ形状成形体２０を形成する成形体形成工程（ステップＳ１０１）と、成形体形成工程の後、レンズアレイ形状成形体２０を焼結してレンズアレイ形状焼結体３０を得る焼結体形成工程（ステップＳ１０２）と、焼結体形成工程の後、レンズアレイ形状焼結体３０の裏面を必要により研磨等の加工をし、レンズアレイ形状焼結体３０に対し金属層１３を形成する金属層形成工程（ステップＳ１０３）と、金属層形成工程の後、レンズアレイ形状焼結体３０を切断する切断工程（ステップＳ１０４）とを含んでいる。
【００２３】
成形体形成工程（ステップＳ１０１）では、例えば、シリカ粉原料と、分散剤と、ゲル化剤と、ゲル化剤の硬化剤と、水とを含むスラリーを成形型に流し込み、ゲルキャスト法により、アレイ状に並べた複数のレンズ成形部２１がフランジ成形部２２により結合されたレンズアレイ形状成形体２０を形成する（図３参照）。ゲルキャスト法によれば、シリカ粉原料と、分散剤と、ゲル化剤と、ゲル化剤の硬化剤と、水とを含むスラリーをレンズアレイ形状の成形型に流し込んで成形し、乾燥後、成形体の形状を維持して脱型することができるので、精度良くレンズアレイ形状成形体２０を得ることができ、その後、焼結することにより、精度の良いシリカガラス製のレンズアレイ形状焼結体３０を簡単に得ることができるからである。
【００２４】
なお、レンズアレイの製造方法としては、シリカガラスの板材などからの機械加工やプレス成形等も考えられる。しかし、機械加工ではレンズアレイ専用の加工装置が必要となり、容易に製造することが難しく、プレス成形では高温に耐えられる高精度な金型が必要となり、また成型の降温時にシリカガラスの収縮で金型に食い込み、レンズアレイが破損する問題があるので好ましくない。
【００２５】
成形体形成工程（ステップＳ１０１）において用いるシリカ粉原料は、真球度が０．９以上１以下であり、平均粒径が３μｍ以下であることが好ましい。流動性と充填性を高めることができるので、レンズアレイ形状成形体２０の収縮量のばらつきを小さくすることができ、品質を安定させることができるからである。また、シリカ粉原料の平均粒径があまりに小さすぎると、スラリーの混錬や成形体の乾燥などに時間がかかりすぎてしまうため、平均粒径はサブミクロン（０．１μｍ）以上とすることが好ましい。
このようなシリカ粉原料を用い、表面粗さが０．０５μｍ以下の成形型を用いれば、表面粗さの小さなシリカガラスレンズを得ることが可能である。
【００２６】
なお、本発明における真球度とは、ひとつのシリカ粉における最大直径に対する最小直径の比によって表され、真球度の値は、シリカ粉の電子顕微鏡写真において、ランダムに２０個の紛を選んで、それぞれの最大直径と最小直径を測定して算定したものである。また、本発明において平均粒径は、ＢＥＴ法により測定する。本発明で用いるシリカ粉原料において、真球度が０．９以上１以下のシリカ粉がシリカ原料粉全体の９０％以上、好ましくは１００％を占めている。
【００２７】
シリカ粉原料は、不純物の含有量ができるだけ少ないほうが好ましい。紫外線透過性を高めることができるからである。このシリカ粉原料を用いて製造したシリカガラスレンズ１０には、Ｎａ（ナトリウム）、Ｍｇ（マグネシウム）、Ａｌ（アルミニウム）、Ｋ（カリウム）、Ｃａ（カルシウム）、Ｔｉ（チタン）、Ｖ（バナジウム）、Ｃｒ（クロム）、Ｍｎ（マンガン）、Ｆｅ（鉄）、Ｎｉ（ニッケル）、Ｃｕ（銅）、Ｚｎ（亜鉛）およびＭｏ（モリブデン）から選ばれる一種以上の元素がシリカの重量に対して合計２ｐｐｍ以下の量で含まれていてもよい。２ｐｐｍ以下であれば、紫外線透過率を大きく低下させることもなく、焼結体の強度向上効果も期待できるからである。これらの元素は、シリカガラスレンズ１０を製造するに際して、シリカ粉原料以外の材料、例えば、ゲル化剤、ゲル化剤の硬化剤、分散剤からも混入するため、これらについても純度の高いものを用いることが必要である。これらの不純物の種類および含有量はＩＣＰ発光分光分析により測定することができる。
【００２８】
成形体形成工程（ステップＳ１０１）において用いる分散剤としては、例えば、ポリカルボン酸、ポリアクリル酸、ポリエーテル酸、ポリエチレングリコール、ポリエチレンイミンを挙げることができる。ゲル化剤としては、例えば、水系エポキシ、アクリルアミド、水性ポリオールを挙げることができる。ゲル化剤の硬化剤（架橋剤）としては、例えば、ポリアミノアミド、変性ポリアミン、ポリエチレンイミン、メチレンビスアクリルアミド、水性イソシアネートを挙げることができる。なお、ゲル化剤又は硬化剤は分散剤を兼ねていても良い。
【００２９】
成形体形成工程（ステップＳ１０１）では、例えば、シリカ粉原料にイオン交換水、分散剤、ゲル化剤、およびゲル化剤の硬化剤（架橋剤）等を混合してスラリーを調製する。例えば、エポキシモノマー（ゲル化剤）とアミン系架橋剤（ゲル化剤の硬化剤）の重合反応、アクリルモノマー（ゲル化剤）と架橋剤アクリルアミド（ゲル化剤の硬化剤）の重合反応によるゲル化により成形することができる。
【００３０】
シリカ粉原料にイオン交換水、分散剤を投入した後、ゲル化剤とゲル化剤の硬化剤（架橋剤）の投入順番は、特に問題とされない。すなわち、成形型に鋳込む際のスラリーが、シリカ粉原料にイオン交換水、分散剤、ゲル化剤、およびゲル化剤の硬化剤（架橋剤）等を混合したものであれば良い。スラリーの粘度は、６００ｍＰａ・ｓ以下、更には、４００ｍＰａ・ｓ以下であれば、成形型に鋳込みやすいので好ましく、１００Ｐａ・ｓ以上とすれば、スラリーを成形型の中にいきわたらせ泡が残りにくいので好ましい。
【００３１】
また、スラリーには必要に応じて、反応促進剤を添加してもよい。この反応促進剤としては、過硫酸アンモニウムなどを挙げることができる。
【００３２】
成形体形成工程（ステップＳ１０１）では、例えば、成形型にスラリーを流し込み、室温で硬化させ、硬化時間はおよそ０．５時間以上３時間以下に設定される。室温とは、およそ５℃〜３０℃の範囲をいう。成形型としては、常温付近の温度でシリカ粉原料を含むスラリーを流し込んだ際に、形状が維持できるものであればよく、種々の樹脂材質の成形型を使用することができる。樹脂製の成形型には、例えば、ポリプロピレン（ＰＰ）製、ポリエチレン（ＰＥ）製、アクリル（ＰＭＭＡ）製、フッ素樹脂（ＰＴＦＥ）製、またはシリコーン製の成形型が挙げられる。成形型の表面粗さＲａは０．１μｍ以下であることが好ましい。レンズアレイ形状成形体２０に微細な凹凸（形状）を転写しないためであり、また脱型時に欠けや傷を防止するためである。
【００３３】
成形型には、成形しようとするレンズアレイ形状成形体２０の形状に合わせた凹部を形成する。すなわち、アレイ状に並べた複数のレンズ成形部２１がフランジ成形部２２により結合された形状を成形できるように凹部を形成する。成形型にスラリーを流し込み、固化および乾燥させた後、成形型から脱型することにより、レンズ成形部２１とフランジ成形部２２とを有するレンズアレイ形状成形体２０が得られる。レンズアレイ形状成形体２０は、乾燥や焼結で収縮するので、成形型の形状及びレンズアレイ形状成形体２０の大きさは、収縮量を見越して決定することが好ましい。
【００３４】
レンズアレイ形状成形体２０の表面側から見た外周形状は矩形状である。フランジ成形部２２の厚みは１ｍｍ以上とすることが好ましい。乾燥収縮時における反りを小さくすることができ、レンズアレイ形状焼結体３０のフランジ焼結部３２の平行度、すなわちフランジ部１２の平行度を高めることができるからである。また、フランジ成形部２２の厚みは２０ｍｍ以下とすることが好ましい。２０ｍｍ以上では、成形体を乾燥する時に成形体表面と内部に乾燥ムラが発生し、乾燥時にクラックが生じやすい。
【００３５】
成形体形成工程（ステップＳ１０１）では、例えば、レンズアレイ形状成形体２０に、金属層１３を形成する際に位置合わせをするための金属層用アライメント２３を形成することにより、レンズアレイ形状焼結体３０に金属層用アライメント３３を形成することが好ましい。金属層１３の形成位置精度を高めることができるからである。金属層用アライメント２３，３３は、２点以上設けることが好ましい。金属層用アライメント２３,３３の位置は特に制限しないが、レンズ成形部２１の外形から３ｍｍ以内に設けるようにすれば、金属層１３の形成位置精度をより高めることができるので好ましい。金属層用アライメント２３，３３の形状は特に限定されず、例えば、窪み、貫通孔、又は、突起のいずれでもよく、また、丸形でも十字形でもよい。金属層用アライメント２３，３３は、成形型の対応箇所に、凸部又は凹部を形成することにより、形成することができる。
なお、金属層用アライメントは、成形型で設けず、硬化および乾燥後に改めてドリルなどで設けても良い。
【００３６】
焼結体形成工程（ステップＳ１０２）では、例えば、レンズアレイ形状成形体２０を焼結し、アレイ状に並べた複数のレンズ焼結部３１がフランジ焼結部３２により結合されたシリカガラスよりなるレンズアレイ形状焼結体３０とする。レンズアレイ形状焼結体３０には、レンズアレイ成形体２０に形成された金属層用アライメント２３に対応して金属層用アライメント３３が形成されている。焼結は、大気雰囲気下、またはヘリウム等の希ガス雰囲気下、窒素等の不活性ガス雰囲気下、または真空雰囲気下において、１３００℃以上１５００℃以下で０．５時間以上３時間以下の範囲で行う。焼結には、一般的なセラミックで用いられる電気炉を使用することができる。
【００３７】
レンズアレイ形状焼結体３０の表面側から見た外周形状は矩形状である。レンズアレイ形状焼結体３０の辺の長さは、３０ｍｍ以上であることが好ましい。金属層１３を形成する際のハンドリング性を高めることができるからである。また、レンズアレイ形状焼結体３０の辺の長さは、２００ｍｍ以下とすることが好ましい。大きくなると矩形形状のため収縮にばらつきが生じ、歪みを生じてしまうからである。また、矩形形状の面内の収縮バラつきにより、レンズの位置精度が安定しなくなるためである。
【００３８】
金属層形成工程（ステップＳ１０３）では、例えば、レンズアレイ形状焼結体３０の裏面を、必要に応じて、加工機で研磨し、目的とするレンズ部１１の裏面の表面粗さＲａ、例えば５０ｎｍ以下とすることが好ましい。焼結体形成工程（ステップＳ１０２）で十分な平坦度が達成できていれば、必ずしも研磨をする必要はない。また、フランジ焼結部３２の厚みは、目的とするフランジ部１２の厚みＴ、例えば０．３ｍｍ以上となるようにすることが好ましく、フランジ焼結部３２の平行度は、目的とするフランジ部１２の平行度、例えば１００μｍ以下となるようにすることが好ましい。レンズ焼結部３１がレンズ部１１、フランジ焼結部３２がフランジ部１２となるからである。なお、レンズアレイ形状焼結体３０の裏面というのは、レンズ焼結部３１が突出している表側と反対の裏側の面である。
【００３９】
金属層形成工程（ステップＳ１０３）では、レンズアレイ焼結体３０に対し、フランジ焼結部３２の裏面の少なくとも一部に、乾式めっきにより金属層１３を形成する（図４参照）。なお、図４では、分かりやすくするために金属層１３に梨地を付して示している。乾式めっきは、湿式めっきに比べて、金属層１３の純度及び緻密性を高めることができ、筐体と良好に接合することができるからである。乾式めっきとしては、例えば、真空蒸着法、スパッタリング法、又は、イオンプレーティング法が挙げられ、中でも、スパッタリング法、又は、イオンプレーティング法が好ましい。金属層１３の密着性を高くすることができるからである。
【００４０】
金属層形成工程（ステップＳ１０３）では、具体的には、例えば、レンズアレイ焼結体３０の裏面全体に乾式めっきにより金属膜を成膜したのち、露光及び現像によりレジストパターンを形成し、エッチングによりフランジ焼結部３２の裏面の所定箇所に金属層１３を形成する。金属層１３は、切断工程（ステップＳ１０４）において切断する箇所には形成しないことが好ましい。金属膜は、金属層１３の構成に合わせて成膜する。レジストパターンをパターニングする際には、例えば、レンズアレイ焼結体３０に形成された金属層用アライメント３３を基準として、位置決めをすることが好ましい。また、パターニングの際には、金属層１３を形成するためのパターン以外に、レンズアレイ焼結体３０を切断するための切断用アライメント４１のパターンも一緒に形成し、金属膜により切断用アライメント４１を形成することが好ましい。切断時の加工の基準とすることができるからである。
【００４１】
切断工程（ステップＳ１０４）では、レンズアレイ形状焼結体３０をレンズ焼結部３１毎に個片化するように切断し、個片化したレンズ焼結部３１よりなるレンズ部１１とフランジ焼結部３２よりなるフランジ部１２とを有するシリカガラスレンズ１０を形成する。切断の加工方法は限定されないが、ダイサーにより加工することが好ましい。精度よく高速に加工することができるからである。また、切断の際には、切断用アライメント４１を基準として加工することが好ましい。これにより、シリカガラスレンズ１０が得られる。
【００４２】
このように本実施の形態によれば、ゲルキャスト法によりレンズアレイ形状成形体２０を形成し、焼結してレンズアレイ形状焼結体３０とし、フランジ焼結部３２の裏面の少なくとも一部に金属層１３を形成した後、レンズ焼結部３１毎に個片化するようにしたので、複数のレンズ焼結部３１を結合した大きなレンズアレイ形状焼結体３０の状態で、金属層１３を形成することができ、ハンドリング性を改善することができる。よって、露光時の位置合わせが容易となり、金属層１３のパターンの位置精度を向上させることができると共に、洗浄後に、金属層１３をパターニングする箇所に接触して汚染してしまうことを抑制することができ、金属層１３について良好な密着力を得ることができる。従って、例えば、フランジ部１２の辺の長さが２．５ｍｍ以上５ｍｍ以下の非常に小さく、かつ、良好な特性を有するシリカガラスレンズ１０を容易に得ることができる。
【００４３】
また、金属層１３を乾式めっきにより形成するようにしたので、金属層１３の純度及び緻密性を高めることができ、筐体と良好に接合することができる。
【００４４】
更に、レンズアレイ形状成形体２０のフランジ成形部２２の厚みを１ｍｍ以上とするようにすれば、乾燥収縮時における反りを小さくすることができ、レンズアレイ形状焼結体３０のフランジ焼結部３２の平行度、すなわちフランジ部１２の平行度を高めることができ、レンズ部１１の傾きを小さくして、配向のばらつきを小さくすることができる。レンズアレイ形状焼結体３０のフランジ焼結部３２の厚みが１ｍｍ以上であれば、さらに好ましい。
【００４５】
加えて、レンズアレイ形状焼結体３０の辺の長さを３０ｍｍ以上とするようにすれば、金属層１３を形成する際のハンドリング性を高めることができ、良好な金属層１３を形成することができる。
【００４６】
更にまた、レンズアレイ形状成形体２０に、金属層１３を形成する際に位置合わせをするための金属層用アライメント２３を形成することにより、レンズアレイ形状焼結体３０に金属層用アライメントを形成するようにすれば、金属層の形成位置精度をより高めることができる。
【００４７】
加えてまた、シリカ粉原料の真球度を０．９以上、平均粒径を３μｍ以下とするようにすれば、流動性と充填性を高めることができ、レンズアレイ形状成形体２０の収縮量のばらつきを小さくすることができ、品質を安定させることができる。
【実施例】
【００４８】
（実施例）
真球度０．９７、平均粒径２μｍの球状シリカ粉を原料として、分散剤及びゲル化剤の硬化剤としてのポリエチレンイミン（日本触媒）１ｗｔ％添加し、イオン交換水を加えてスラリー化して、ボールミルにて５０ｒｐｍで２４時間撹拌した。撹拌後は、さらにゲル化剤のモノマーとしてエポキシ（ナガセケムテックス）を１ｗｔ％添加し、真空脱泡しながら混合した。得られたスラリーを外形５８．８ｍｍ（縦）×５８．８ｍｍ（横）、深さ２．４ｍｍの底面に曲率半径１．２ｍｍの球面レンズが３．６ｍｍピッチで１２×１２で配列された凹み形状を持つ表面粗さＲａが０．０５μｍのシリコーンゴム製の成形型に鋳込んだ。なお、成形型には、角に位置するレンズの凹み形状からＸ方向に３ｍｍ離れた位置に、外形直径が１ｍｍ、高さが０．５ｍｍの金属層用アライメントを形成するための突起を４つ設けた。スラリーを成形型に鋳込んだ時の温度は２５℃であり、そのまま２４時間おいて硬化及び乾燥させ、成形型から脱型し、レンズアレイ形状成形体２０を得た（成形体形成工程；ステップＳ１０１）。
【００４９】
得られたレンズアレイ形状成形体２０を真空雰囲気において１４００℃で焼結させることで、外形５０ｍｍ（縦）×５０ｍｍ（横）×２ｍｍ（厚み）のフランジ焼結部３２に曲率半径１ｍｍのレンズ焼結部３１が３．１ｍｍピッチで１２×１２で配列しているシリカガラスよりなるレンズアレイ形状焼結体３０を得た（焼結体形性工程；ステップＳ１０２）。得られたレンズアレイ形状焼結体３０の裏面全体をフランジ焼結部３２の厚みが０．５ｍｍになるまで研磨した（金属層形成工程；ステップＳ１０３）。
【００５０】
研磨した後、レンズアレイ形状焼結体３０の裏面全体に、厚み１００ｎｍのＣｒ膜、厚み２００ｎｍのＮｉ膜、厚み３５０ｎｍのＡｕ膜をこの順でスパッタリング法にて成膜した。成膜後、マスクレス露光機にて、４つの金属層用アライメントを基準としてθ回転方向の角度調整及びＸＹの位置調整を行い、露光及び現像し、レジストパターンを形成し、エッチングによりフランジ焼結部３２の一部に対応して金属層１３を形成した（金属層形成工程；ステップＳ１０３）。その際、金属層１３と共に、金属膜よりなる切断用アライメント４１も形成した。金属膜１３を形成したのち、切断用アライメント４１を基準にダイシングして個片化し、シリカガラスレンズ１０を得た（切断工程;ステップＳ１０４）。フランジ部１２の辺の長さは、縦横共に３ｍｍである。得られたシリカガラスレンズ１０をマイクロスコープにて観察したところ、金属層１３の位置精度は±０．０５ｍｍであり、狙いの位置に形成されていることを確認した。
【００５１】
作製したシリカガラスレンズ１０と、ＬＥＤが内部に収容されたアルミナ系セラミックス製の筐体との間にＡｕ・Ｓｎはんだを挿入し、２７０℃で０．５ＭＰａの荷重で６０分間プレスして接合し、メタルシールされた光学素子パッケージを得た。得られた光学素子パッケージについて、炉内を３００℃にしたオーブンで２０分間加熱し、その後、８５℃−８５％ＲＨの条件となっている恒温恒湿槽内で１週間放置する工程を１サイクルとする耐熱・耐湿テストを５サイクル行った。その結果、シリカガラスレンズ１０とアルミナ系セラミックス製の筐体との剥離は無く、気密性は保たれていた。
【００５２】
（比較例）
実施例と同形状のフランジ付きレンズ形状を機械加工でシリカガラスのブロックから切り出した。フランジの辺の長さは、縦横共に３ｍｍである。加工後、実施例と同様に、裏面全体に、厚み１００ｎｍのＣｒ膜、厚み２００ｎｍのＮｉ膜、厚み３５０ｎｍのＡｕ膜をこの順でスパッタリング法にて成膜し、マスクレス露光機にて露光及び現像を行い、レジストパターンを形成し、エッチングによりフランジの一部に対応して金属層を形成した。得られたシリカガラスレンズをマイクロスコープにて観察したところ、金属層の位置精度は±０．２ｍｍで金属層の位置ズレを確認した。
【００５３】
比較例のシリカガラスレンズについても、実施例と同様に、ＬＥＤが内部に収容されたアルミナ系セラミックス製の筐体との間にＡｕ‐Ｓｎはんだを挿入し、２７０℃で０．５ＭＰａの荷重で６０分間プレスして接合し、メタルシールされた光学素子パッケージを得た。得られた光学素子パッケージをフロリナート試験したところ、バブルが確認され、気密性が担保されていないことを確認した。接合した光学素子パッケージを引張り、シリカガラスレンズとアルミナ系セラミックス製の筐体とを剥離させたところ、シリカガラスレンズと金属層との界面に剥離が確認された。
【００５４】
すなわち、本実施例によれば、金属層１３のパターンの位置精度を向上させることができると共に、金属層１３について良好な密着力を得ることができることが分かった。
【００５５】
以上、実施の形態及び実施例を挙げて本発明を説明したが、本発明は上記実施の形態及び実施例に限定されるものではなく、種々変形可能である。例えば、上記実施の形態及び実施例では、シリカガラスレンズ１０の構成について具体的に説明したが、他の構成を有していてもよい。例えば、上記実施の形態及び実施例では、レンズ部１１の形状が半球状の場合について説明したが、非球面や半長球状等、半球（球面）以外の形状であってもよい。また、フランジ部１３の外周形状が矩形の場合について説明したが、円形でもよく、矩形以外の多角形でもよい。
【００５６】
更に、上記実施の形態及び実施例では、シリカガラスレンズの製造方法の各工程について具体的に説明したが、全ての工程を含んでいなくてもよく、また、他の工程を含んでいてもよい。
【産業上の利用可能性】
【００５７】
本発明は、特に光源用部材などに用いることができる。
【符号の説明】
【００５８】
１０…シリカガラスレンズ、１１…レンズ部、１２…フランジ部、１３…金属層、１３Ａ…Ａｕ層、１３Ｂ…下地層、２０…レンズアレイ形状成形体、２１…レンズ成形部、２２…フランジ成形部、２３…金属層用アライメント、３０…レンズアレイ形状焼結体、３１…レンズ焼結部、３２…フランジ焼結部、３３…金属層用アライメント、４１…切断用アライメント
【図１】
2020117425.tif 000003
【図２】
2020117425.tif 000004
【図３】
2020117425.tif 000005
【図４】
2020117425.tif 000006